(57)【要約】【課題】可視光照射に対して従来品よりも高い光触媒活性を示すとともに、その光触媒活性が、安定性、持続性に優れている可視光活性型光触媒粒子を提供する。【解決手段】二酸化チタンが主成分であり、７００ｗｔｐｐｍ以上１００００ｗｔｐｐｍ以下の窒素のアニオンと、前記窒素濃度の１／３０以上１／３以下の炭素のアニオンがドープされた粒径が１μｍ以下の粒子であり、また、前記粒子は、フーリエ変換赤外分光法により測定したスペクトルが、波数３４０±１０ｃｍ−１および５８０±５０ｃｍ−１に吸収ピークを有することを特徴とする可視光活性型光触媒粒子を用いる。【選択図】      なし【特許請求の範囲】
【請求項１】
二酸化チタンが主成分であり、７００ｗｔｐｐｍ以上１００００ｗｔｐｐｍ以下の窒素のアニオンと、前記窒素濃度の１／３０以上１／３以下の炭素のアニオンがドープされた粒子であり、前記粒子の粒径が１μｍ以下であることを特徴とする可視光活性型光触媒粒子。
【請求項２】
二酸化チタンが主成分であり、フーリエ変換赤外分光法により測定したスペクトルが、波数３４０±１０ｃｍ−１および５８０±５０ｃｍ−１に吸収ピークを有することを特徴とする可視光活性型光触媒粒子。
【請求項３】
波長４００ｎｍ以上６００ｎｍ以下の可視光照射下において、イソプロパノール酸化活性を示すことを特徴とする請求項１または請求項２記載の可視光活性型光触媒粒子。
【発明の詳細な説明】
【０００１】
【発明の属する技術分野】
本発明は、可視光活性型光触媒粒子に関し、より詳細には、可視光の照射に対して活性を示し、このような光触媒活性を利用して、有害物質の分解、消臭、抗菌、殺菌、防汚、防曇等の作用を奏することにより、塗料、繊維製品、シックハウス解消剤、工業排水・排ガス等の無害化処理剤、医用材料等に好適に用いることができる可視光活性型光触媒粒子に関する。
【０００２】
【従来の技術】
光触媒は、半導体的性質をもつものが多く、伝導帯と価電子帯とが適当な幅のバンドギャップにより隔てられたバンド構造を有する。
このような光触媒に、そのバンドギャップ以上のエネルギーを有する光を照射すると、価電子帯の電子が伝導帯に励起され、前記価電子帯に正孔、伝導帯に電子を生じる。ここで生じた正孔および電子がそれぞれ、酸化・還元反応を引き起こす。
そのうちの特に強い酸化力を利用して、有害物質の分解、消臭、抗菌、殺菌、防汚等の効果を発揮させることができる。
また、超親水性効果により、水になじみやすくなることから、防曇効果を発揮させることもできる。
したがって、上記のような効果を活かして、現在、塗料、繊維、鏡、医用材料等への応用が提案されており、一部は既に実用化されている。
【０００３】
ところで、二酸化チタン光触媒においては、主に、アナターゼ型またはルチル型の結晶があり、二酸化チタンのバンドギャップはそれぞれ、３．２ｅＶ（波長３８７．５ｎｍに相当）または３．０ｅＶ（波長４１３．３ｎｍに相当）であるため、励起光としては、それぞれ波長３８７．５ｎｍ以下または波長４１３．３ｎｍ以下の短波長光、すなわち、紫外線以外の光は利用されていなかった。
【０００４】
しかしながら、太陽光を効率よく利用するためには、その大部分を占める波長４００〜７００ｎｍの可視光を利用することができることが好ましい。
また、屋外だけでなく、室内の蛍光灯等の光エネルギーが弱い空間においても反応する光触媒が現在、求められている。
このため、最近では、太陽光および人工光を効率よく利用する目的で、可視光の照射により触媒活性を示す二酸化チタンの開発が種々検討されるようになってきた。
【０００５】
例えば、特許文献１には、アナターゼ型二酸化チタンを水素プラズマ熱処理することにより、酸素欠陥を形成し、可視光活性を得る方法が開示されている。
また、二酸化チタンの結晶格子内に窒素をドープすることによって、可視光応答性が得られることが開示されている（例えば、特許文献２〜４参照）。
【０００６】
上記した酸素欠乏型または窒素ドープされた二酸化チタンにおいては、酸素欠乏欠陥またはＴｉ−Ｎの結合により、二酸化チタン光触媒に可視光活性がもたらされると考えられる。
【０００７】
【特許文献１】
特許第３２５２１３６号公報
【特許文献２】
特開２００１−２０７０８２号公報
【特許文献３】
特開２００１−７２４１９号公報
【特許文献４】
特開２００１−１９０９５３号公報
【０００８】
【発明が解決しようとする課題】
しかしながら、上記した酸素欠乏型や窒素ドープ型光触媒は、可視光照射における光触媒活性は低く、また、安定性に劣る等の課題を有していた。
【０００９】
このような技術的課題が生じる原因としては、例えば、窒素ドープされた二酸化チタンのＴｉ−Ｎ結合に基づくＸＰＳ（Ｘ線光電子分光法）分析によるピークは、空気中で熱処理された試料においては消失しているという報告もあることから、空気と接触している粒子表面においては、酸素欠乏欠陥またはＴｉ−Ｎ結合が不安定であることによるものと推測される。
【００１０】
本発明は、上記技術的課題を解決するためになされたものであり、可視光照射に対して高い光触媒活性を示すとともに、その光触媒活性が、安定性、持続性に優れている可視光活性型光触媒粒子を提供することを目的とするものである。
【００１１】
【課題を解決するための手段】
本発明に係る可視光活性型光触媒粒子は、二酸化チタンが主成分であり、７００ｗｔｐｐｍ以上１００００ｗｔｐｐｍ以下の窒素のアニオンと、前記窒素濃度の１／３０以上１／３以下の炭素のアニオンがドープされた粒子であり、前記粒子の粒径が１μｍ以下であることを特徴とする。
このように構成された可視光活性型光触媒粒子は、従来の酸素欠乏型または窒素ドープされた二酸化チタンによる可視光活性型光触媒に比べて、より優れた光触媒活性を示し、しかも、その光触媒活性は、安定性、持続性に優れたものである。
【００１２】
また、本発明に係る可視光活性型光触媒粒子は、二酸化チタンが主成分であり、フーリエ変換赤外分光法により測定したスペクトルが、波数３４０±１０ｃｍ−１および５８０±５０ｃｍ−１に吸収ピークを有することを特徴とする。
ＫＢｒ法により測定したフーリエ変換赤外吸収スペクトル（ＦＴ−ＩＲ）における上記吸収ピークは、窒素および炭素がドープされていることに基づくものであり、このため、可視光照射下において、優れた光触媒活性が得られる。
【００１３】
前記可視光活性型光触媒粒子は、波長４００ｎｍ以上６００ｎｍ以下の可視光照射下において、イソプロパノール酸化活性を示すものであることが好ましい。
イソプロパノール（ＩＰＡ）酸化活性を示すことにより、本発明に係る可視光活性型光触媒粒子が、可視光照射に対して優れた光触媒活性を示すものであることが確証される。
したがって、本発明に係る可視光活性型光触媒粒子は、上記のようなＩＰＡ酸化活性を示すことにより、可視光照射下において、シックハウスの原因と言われているホルムアルデヒド等のアルデヒド類ガス、車の排ガスＮＯＸ等の環境汚染物質、ダイオキシン等の環境ホルモン等の人体を害する物質を分解・除去する等の優れた機能を発揮することができる。
【００１４】
【発明の実施の形態】
以下、本発明をより詳細に説明する。
本発明に係る可視光活性型光触媒粒子は、二酸化チタンが主成分であり、７００ｗｔｐｐｍ以上１００００ｗｔｐｐｍ以下の窒素のアニオンと、前記窒素濃度の１／３０以上１／３以下の炭素のアニオンがドープされた粒子である。
このように窒素および炭素がドープされた光触媒粒子は、従来の酸素欠乏型または窒素ドープされた二酸化チタン光触媒に比べて、可視光照射下において、より優れた光触媒活性を示すものである。しかも、その光触媒活性の安定性、持続性に優れており、空気と接触した場合であっても容易に失活することはない。
なお、紫外線照射に対する光触媒活性も、従来の二酸化チタン光触媒と同程度以上の性能を示す。
【００１５】
前記可視光活性型光触媒粒子における主成分は、二酸化チタンであり、その含有量は、８０ｗｔ％以上であることが好ましく、より好ましくは、９５ｗｔ％以上である。
二酸化チタン成分の含有量が８０ｗｔ％未満である場合は、十分な光触媒活性が得られない。
したがって、２０ｗｔ％未満の範囲であれば、二酸化チタンの可視光照射による光触媒活性を損なわない限り、他の無機化合物等を混合した複合粒子を用いることもできる。
二酸化チタンに混合される無機化合物としては、例えば、シリカ、アルミナ、ジルコニア、マグネシア、酸化亜鉛等を挙げることができる。
【００１６】
前記二酸化チタンには、ルチル型（正方晶系）、アナターゼ型（正方晶系）、ブルッカイト型（斜方晶系）の３種の変態があり、いずれもチタン原子に酸素原子が６配位した、ゆがんだ八面体の稜が共有された構造を有している。本発明においては、このうち、光触媒活性を発現させる観点から、ルチル型またはアナターゼ型のものを用いることが好ましく、特に、アナターゼ型が好ましい。
【００１７】
本発明においては、この二酸化チタンを主成分とする粒子に、窒素および炭素のアニオンをドープすることにより、可視光活性型光触媒粒子を得る。
ドーパント濃度は、窒素については、７００ｗｔｐｐｍ以上１００００ｗｔｐｐｍ以下であることが好ましく、より好ましくは、１５００ｗｔｐｐｍ以上５０００ｗｔｐｐｍ以下である。
前記窒素の濃度が７００ｗｔｐｐｍ未満である場合は、可視光照射に対する十分な光触媒活性が得られず、特に、初期活性の立ち上がりが遅く、しかも、立ち上がり勾配が小さく、可視光の強度や用途等によっては、その目的を十分に達成することが困難な場合がある。
また、炭素の濃度は、これも十分な可視光活性を得る観点から、上記窒素の濃度の１／３０以上１／３以下であることが好ましい。
【００１８】
上記窒素および炭素のアニオンのドーピング方法は、特に限定されるものではなく、通常、この種のドープにおいて用いられる、熱拡散法、レーザドーピング法、プラズマドーピング法、イオン注入法等の方法を採用して差し支えない。
具体的には、イオン注入装置を用いて、窒素アニオンや炭素アニオン源等からの加速イオンを二酸化チタンターゲットに打ち込む方法により行うことができる。
また、シアン（ＨＣＮ）、シアン酸もしくはイソシアン酸（ＨＯＣＮ）、低級アミン（ＲＮＨ２、Ｒ２ＮＨ、Ｒ３Ｎ）、アゾ、ジアゾ化合物等を含有する溶液、または、これらとアンモニア（ＮＨ３）とを含有する溶液中で、塩化チタン（ＴｉＣｌ４）等の溶液状ハロゲン化チタンを加水分解する方法を用いることもできる。あるいはまた、シアン、シアン酸またはイソシアン酸、低級アミン等またはこれらとアンモニアとを含有する窒素またはアルゴン等の不活性ガス気流中で、または、各種炭化水素とアンモニアとの混合ガス気流中で、二酸化チタンを熱処理（アニール）する方法等によっても行うことができる。
【００１９】
なお、上記のように窒素および炭素のトーピングは、それぞれ別の化合物の分解によって行ってもよく、この場合は、炭素および窒素は、同時でも、あるいは、逐次にドープしてもよく、また、ドープ時期についても、その態様に応じて、粒子形成時または形成後のいずれであってもよい。
【００２０】
前記二酸化チタン（ＴｉＯ２）は、化学量論的には、チタンイオン１モルに結合している酸素イオンは２モルである。
本発明においては、このような化学量論的な化学組成からなる二酸化チタンに、窒素および炭素のアニオンをドープすることにより、チタンイオン１モルに結合している酸素イオンが、化学量論数である２モルよりもずれた、すなわち、非化学量論的な数を有するような構造とすることが好ましい。
二酸化チタンがこのような構造をとることにより、可視光照射に対する高い光触媒活性を発揮することができるものと考えられる。
具体的には、チタンイオン１モルに対して結合している酸素イオンは、１．９モル以上２．０モル未満となることが好ましい。
【００２１】
したがって、ドープされた窒素アニオンは、二酸化チタンの結晶の格子間に入っている状態、すなわち、Ｔｉ−Ｎ−Ｏの結合状態で、二酸化チタンのＴｉと結合していることが好ましい。あるいはまた、二酸化チタンの結晶中の酸素が窒素に置換され、前記ドープされた窒素アニオンは、二酸化チタン結晶中の酸素の位置に入っている状態、すなわち、Ｔｉ−Ｎ−Ｔｉの結合状態で、二酸化チタンのＴｉと結合していることが好ましい。
これらの結合状態のうち、Ｔｉ−Ｎ−Ｔｉの方が多いことがより好ましい。
【００２２】
前記可視光活性型光触媒粒子の粒径は、十分な光触媒活性および溶媒への分散性等の観点から、１μｍ以下とし、好ましくは、０．０１μｍ以上１μｍ以下である。特に、一次粒子が、長径１０ｎｍ以上１００ｎｍ以下の長球状であることが好ましい。前記粒子の長径は３０〜４０ｎｍ程度であることがより好ましい。
このような粒径範囲にある二酸化チタン光触媒粒子は、微粒子であるため、塗料用途等にも、好適に用いることができる。
また、前記一次粒子は、短径と長径の比が１：２〜４程度であることが好ましい。
【００２３】
また、本発明に係る可視光活性型光触媒粒子は、フーリエ変換赤外分光法により測定したスペクトルが、波数３４０±１０ｃｍ−１および５８０±５０ｃｍ−１に吸収ピークを有するものである。
ＫＢｒ法により測定したフーリエ変換赤外吸収スペクトル（ＦＴ−ＩＲ）において、波数３４０ｃｍ−１および５８０ｃｍ−１付近に吸収ピークが観測されることは、窒素および炭素がドープされていることを表すものである。
このドープされた窒素および炭素により、本発明に係る可視光活性型光触媒粒子におけるＴｉ−Ｎ結合は安定しており、可視光照射下における光触媒効果が大きいと言える。
【００２４】
本発明に係る可視光活性型光触媒粒子は、可視光の照射下において、ホルムアルデヒド、イソプロパノール（ＩＰＡ）等の酸化活性を示すものである。
特に、該光触媒粒子０．２ｇを１０ｃｍ四方に均一層とした試料を容積１ｌのガスバッグ内に入れ、当初イソプロパノールガス濃度を１５００ｐｐｍ±１５０ｐｐｍとし、前記試料に、紫外線が遮光された蛍光灯光を、波長４２０ｎｍにおける強度０．５ｍＷ／ｃｍ２で１時間照射後、生成したアセトンガス濃度が５００ｐｐｍ以上となるものであることが好ましい。
ＩＰＡは酸化されると、アセトンを生成する。さらに、酸化反応が進行すると、最終的には、二酸化炭素と水を生成する。このようなＩＰＡの酸化反応は、光触媒活性を評価するための標準的な方法の一つとして用いられている。
【００２５】
一般に、二酸化チタン等の光触媒活性の評価方法としては、光触媒製品技術協議会の光触媒性能評価試験法ＩＩｂ（ガスバッグＢ法）が用いられるが、このガスバッグＢ法は、紫外線照射による光触媒活性を評価するものである。
これに対して、本発明においては、可視光照射に対する光触媒活性を評価するために、上記のような独自の評価試験法を採用する。これにより、本発明に係る可視光活性型光触媒粒子が、可視光照射に対して優れた光触媒活性を示すものであることの明確化を図ることができる。
【００２６】
以下、本発明に係る可視光活性型光触媒粒子の上記光触媒活性の評価試験法の具体例を説明する。
まず、光触媒粒子０．２ｇを水に分散させて、これを１０ｃｍ×１０ｃｍの石英ガラス板に塗布し、５０℃で一晩乾燥させ、これを試験試料とする。
次に、この試験試料を、容積１ｌのテドラーバッグに入れた後、イソプロパノール（ＩＰＡ）蒸気を含んだ空気を該テドラーバッグ内に１時間循環させ、光触媒粒子のガス吸着を飽和させる。
このテドラーバッグ内のＩＰＡガス濃度およびアセトンガス濃度をガスクロマトグラフィにより測定し、ＩＰＡガス濃度が１５００ｐｐｍ±１５０ｐｐｍ、アセトンガス濃度が０ｐｐｍとなるように試験ガスを調製する。
そして、前記テドラーバッグを、波長４１０ｎｍ以下の紫外線をカットするフィルムを装着させた蛍光灯を用いて、波長４２０ｎｍにおける光強度０．５ｍＷ／ｃｍ２の光を１時間照射後、ＩＰＡガス濃度およびＩＰＡの酸化により生成したアセトンガス濃度を測定する。
本発明に係る可視光活性型光触媒粒子は、このときのアセトンガス濃度が５００ｐｐｍ以上となるものであることが好ましく、これにより、優れた可視光活性を示す光触媒であることを明示することができる。
【００２７】
上記のような可視光の照射下におけるＩＰＡの酸化反応の促進作用、すなわち、ＩＰＡ酸化活性を示すことは、シックハウスの原因と言われているホルムアルデヒド等のアルデヒド類ガス、車の排ガスＮＯＸ等の環境汚染物質、ダイオキシン等の環境ホルモン等の人体を害する物質を分解・除去する能力を持つことを意味し、可視光活性型光触媒としての優れた機能が発揮されると言える。
【００２８】
【実施例】
以下、本発明を実施例に基づきさらに具体的に説明するが、本発明は下記の実施例により制限されるものではない。
［実施例］
窒素３０００ｗｔｐｐｍおよび炭素１５０ｗｔｐｐｍをドープしたアナターゼ型二酸化チタン微粒子（短径約１０ｎｍ、長径約３０ｎｍの長球状の一次粒子）を合成し、光触媒粒子を作製した。
【００２９】
上記において合成した光触媒粒子について、ＫＢｒ法によるフーリエ変換赤外吸収スペクトル（ＦＴ−ＩＲ）を測定した。
装置は、Ｂｒｕｋｅｒ製ＩＦＳ１１３Ｖ型および日立製作所製２６０−５０型フーリエ変換赤外分光光度計を使用し、分解能は４ｃｍ−１で測定した。
測定試料は、乳鉢でＫＢｒと混合し、粉末状とした後、錠剤成型器でペレット状にしたものを用いた。
測定されたスペクトルを図１および図２に示す。
【００３０】
また、上記光触媒粒子について、可視光に対する光触媒活性を評価した。可視光活性評価試験は、下記の方法により行った。
まず、上記により合成した光触媒粒子０．２ｇを水に分散させて、これを１０ｃｍ×１０ｃｍの石英ガラス板に塗布し、５０℃で一晩乾燥させ、これを試験試料とした。
次に、この試験試料を、容積１ｌのテドラーバッグに入れた後、イソプロパノール（ＩＰＡ）蒸気を含んだ空気をテドラーバッグ内に１時間循環させ、光触媒粒子のガス吸着を飽和させて、試験ガスを調製した。
この試験ガスのＩＰＡおよびアセトンのガス濃度をガスクロマトグラフィ（Ｓｈｉｍａｄｚｕ  ＧＣ−８Ａ、カラム：島津パックドカラムＳＢＳ−１００）により測定したところ、ＩＰＡは１５００ｐｐｍ、アセトンは未検出（ＮＤ）であった。
そして、前記テドラーバッグを、波長４１０ｎｍ以下の紫外線を遮光するフィルム（富士写真フィルム株式会社製  ＵＶ  Ｇｕａｒｄ  ＵＧＰ２０ＷＬ１０）を装着した蛍光灯（Ｔｏｓｈｉｂａ  ＦＬＲ２０Ｓ，Ｗ／Ｍ）を用いて、波長４２０ｎｍにおける光強度０．５ｍＷ／ｃｍ２の光を５時間照射した。照射開始から３０分毎に、ＩＰＡガス濃度およびＩＰＡの酸化により生成したアセトンガス濃度を測定した。
この結果を表１に示す。
【００３１】
［比較例］
従来の窒素ドープ型二酸化チタン微粒子（Ａ社製）（一次粒径５〜１０ｎｍ）について、上記実施例と同様にして、フーリエ変換赤外吸収スペクトル（ＦＴ−ＩＲ）を測定した。
測定されたスペクトルを図１および図２に示す。
また、この窒素ドープ型二酸化チタン微粒子についても、上記実施例と同様にして、可視光に対する光触媒活性を評価した。
この結果を表１に示す。
【００３２】
【表１】
2004283790.tif 000002
【００３３】
図１および図２に示したように、ＦＴ−ＩＲの測定結果は、実施例では、波数５８０ｃｍ−１および３４０ｃｍ−１において吸収ピークがあり、窒素のみがドープされた比較例とはそのピーク位置は異なることが認められた。
前記吸収ピークは、ドープされた炭素および窒素に基づくものであり、本発明に係る可視光活性型光触媒粒子において特徴的なものである。
【００３４】
また、上記表１に示した評価結果から、窒素および炭素のアニオンをドープした二酸化チタン光触媒粒子（実施例）は、可視光の照射により、ＩＰＡの酸化反応により生成したアセトンガスが検出され、可視光に対する光触媒活性を示すことが認められた。
また、この本発明に係る光触媒は、可視光照射によるアセトンの生成量から、窒素ドープ型の従来品（比較例）よりも優れた光触媒活性を示すことが認められた。
なお、光を照射しない暗条件においては、変化は観察されなかった。
【００３５】
【発明の効果】
以上のとおり、本発明に係る可視光活性型光触媒粒子は、従来の可視光活性型光触媒に比べて、可視光照射に対して高い光触媒活性を示すとともに、その光触媒活性は、安定性、持続性に優れたものである。
このため、本発明に係る可視光活性型光触媒粒子は、その光触媒活性を利用して、有害物質の分解、消臭、抗菌、殺菌、防汚、防曇等の作用を奏することにより、塗料、繊維製品、シックハウス解消剤、工業排水・排ガス等の無害化処理剤、医用材料等の様々な用途に好適に用いることができる。
【図面の簡単な説明】
【図１】実施例および比較例における光触媒粒子についての赤外吸収スペクトルを示したものである。
【図２】実施例および比較例における光触媒粒子についての赤外吸収スペクトルを示したものである。
【図１】
2004283790.tif 000003
【図２】
2004283790.tif 000004